(57)【要約】  本願は、機能性複合粒子を有する繊維布及びその製造方法に係るものであり、上記製造方法は、蒸発・凝縮プロセスにより、機能性金属粒子からなる固体金属ブロックを坩堝に投入し、加熱して物理気相成長（ＰＶＤ）プロセス用真空炉内へ蒸発させて凝縮させることと、ＰＶＤプロセスにより、凝縮状態での機能性金属粒子の外面にＰＶＤセラミック層を成長させ、前記機能性複合粒子を形成することと、前記機能性複合粒子を粒子選別機により選別し、加速して繊維布に衝撃を与えることにより、前記機能性複合粒子を前記繊維布に埋め込み、上記した機能性複合粒子を有する繊維布を形成することとを含む。本願の機能性複合粒子は、内部の機能性金属粒子と外界の酸素ガスとの接触を低減させるとともに、機能性金属粒子のイオン性金属イオンを徐放し、機能性金属粒子の作用時間を延長することが可能である。本願は、機能性複合粒子を繊維布に埋め込むことによって、持続的な抗菌効果を持つ繊維布が得られる。
2020526682.tif 000002
【特許請求の範囲】
【請求項１】
蒸発・凝縮プロセスにより、機能性金属粒子からなる固体金属ブロックを坩堝に投入し、加熱して物理気相成長（ＰＶＤ）プロセス用真空炉内へ蒸発させて凝縮させることと、
ＰＶＤプロセスにより、凝縮状態での機能性金属粒子の外面にＰＶＤセラミック層を成長させ、前記機能性複合粒子を形成することと、
前記機能性複合粒子を粒子選別機により選別し、加速して繊維布に衝撃を与えることにより、前記機能性複合粒子を前記繊維布に埋め込むすることとを含む
機能性複合粒子を有する繊維布の製造方法。
【請求項２】
前記粒子選別機は、磁界発生装置と、電界発生装置と、バッフルとを備え、磁界方向と電界方向とは、略垂直である請求項１に記載の方法。
【請求項３】
前記電界発生装置は、パワーが約５Ｋｗ〜約３０Ｋｗの独立バイアス電源である請求項２に記載の方法。
【請求項４】
前記磁界の強さは、約５ｍＴ〜約１０００ｍＴである請求項２に記載の方法。
【請求項５】
前記電界の強さは、約５ＫＶ〜約６０ＫＶである請求項２に記載の方法。
【請求項６】
前記繊維布は、前記機能性複合粒子の衝撃方向に略垂直な線速度１０ｍ／ｍｉｎ〜４０ｍ／ｍｉｎで移動する請求項１に記載の方法。
【請求項７】
選別された前記機能性複合粒子の粒子径は、約１５ｎｍ〜約５００ｎｍであり、選別された前記機能性複合粒子のエネルギーは、約５ＫｅＶ〜約６０ＫｅＶの範囲内にある請求項１に記載の方法。
【請求項８】
前記機能性金属粒子は、抗菌性金属粒子であり、前記抗菌性金属粒子は、Ａｇ金属粒子、Ｚｎ金属粒子、Ｃｕ金属粒子又はこれらの混合物である請求項１に記載の方法。
【請求項９】
前記ＰＶＤセラミック層は、Ｚｒ、Ｔｉ、Ａｌ、Ｖ、Ｎｂ、Ｔａ、Ｙ、Ｆｅ、Ｃｒ、Ｍｏ、Ｗ又はこれらの組合わせで構成される金属酸化物、金属窒化物又はこれらの混合物を含む請求項１に記載の方法。
【請求項１０】
前記ＰＶＤセラミック層は、ＺｒＮ、ＴｉＮ、ＡｌＴｉＮ、Ａｌ２Ｏ３、ＺｒＯ２、ＴｉＯ２、ＶＮ、ＮｂＮ、ＴａＮ、ＹＮ、ＦｅＮ、ＣｒＮ、ＭｏＮ、ＷＮ、Ｖ２Ｏ５、Ｎｂ２Ｏ５、Ｔａ２Ｏ５、Ｙ２Ｏ３、Ｆｅ２Ｏ３、Ｃｒ２Ｏ３、ＭｏＯ２又はＷＯ２で構成されるＰＶＤセラミック層である請求項９に記載の方法。
【請求項１１】
前記繊維布の材料は、綿、麻、シルク、合成繊維又はこれらの組合わせから選択される請求項１に記載の方法。
【請求項１２】
繊維布であって、前記繊維布の繊維の中には、
機能性金属粒子からなり、外面を有するコアと、
物理気相成長（ＰＶＤ）セラミック層であって、前記コアの外面に付着しているシェル層と、を含む機能性複合粒子を有し、
前記シェル層が結晶構造であることによって、前記コア内の機能性金属粒子が、イオン状態で粒界を介して前記シェル層外に徐放されることが許容される
繊維布。
【請求項１３】
前記機能性金属粒子は、抗菌性金属粒子であり、前記抗菌性金属粒子は、Ａｇ金属粒子、Ｚｎ金属粒子、Ｃｕ金属粒子又はこれらの混合物である請求項１２に記載の繊維布。
【請求項１４】
前記ＰＶＤセラミック層は、Ｚｒ、Ｔｉ、Ａｌ、Ｖ、Ｎｂ、Ｔａ、Ｙ、Ｆｅ、Ｃｒ、Ｍｏ、Ｗ又はこれらの組合わせで構成される金属酸化物、金属窒化物又はこれらの混合物を含む請求項１２に記載の繊維布。
【請求項１５】
前記ＰＶＤセラミック層は、ＺｒＮ、ＴｉＮ、ＡｌＴｉＮ、Ａｌ２Ｏ３、ＺｒＯ２、ＴｉＯ２、ＶＮ、ＮｂＮ、ＴａＮ、ＹＮ、ＦｅＮ、ＣｒＮ、ＭｏＮ、ＷＮ、Ｖ２Ｏ５、Ｎｂ２Ｏ５、Ｔａ２Ｏ５、Ｙ２Ｏ３、Ｆｅ２Ｏ３、Ｃｒ２Ｏ３、ＭｏＯ２又はＷＯ２で構成されるＰＶＤセラミック層である請求項１４に記載の繊維布。
【請求項１６】
前記機能性複合粒子の粒子径は、約１５ｎｍ〜約５００ｎｍである請求項１２に記載の繊維布。
【請求項１７】
前記機能性複合粒子の前記繊維布における分布密度は、約１０６個／ｃｍ２〜約１０８個／ｃｍ２である請求項１２に記載の繊維布。
【請求項１８】
前記繊維布の材料は、綿、麻、シルク、合成繊維又はこれらの組合わせから選択される請求項１２に記載の繊維布。
【発明の詳細な説明】
【技術分野】
【０００１】
本願は、出願番号ＰＣＴ／ＣＮ２０１７／０９３３９１のＰＣＴ特許出願の優先権を主張し、上記ＰＣＴ特許出願の全文は、引用の形式で本明細書に組み込まれる。
【０００２】
本発明は、複合材料の技術分野に係り、特に機能性複合粒子を有する繊維布及びその製造方法に係るものである。
【背景技術】
【０００３】
以下の説明及び実施例は、この章節に含まれることから従来技術と見なされるものではない。
【０００４】
抗菌ドライワイプ又は生地の製造方法は、通常、２つの技術方案によって行われる。１つ目は、抗菌材料で糸（銀糸や銅糸）を作製して繊維生地に編み込む技術方案であり、二つ目は、抗菌材料で抗菌粒子を作製し、スプレー塗装、捺染又はＰＶＤ技術で抗菌粒子を繊維生地の表面に塗布することで、繊維生地に抗菌機能を持たせる技術方案である。
【０００５】
しかしながら、１つ目の技術方案は、コストが非常に高く、繊維生地の表面の抗菌性能が不均一であるという欠点がある。二つ目の技術方案は、抗菌粒子を繊維生地の表面に直接塗布することから、抗菌粒子が長時間にわたって空気に直接接触し、表面に酸化層が形成され、持続的な抗菌効果を維持できない。また、繊維生地の表面に塗布された抗菌粒子が洗浄、揉みなどの外力作用を受けたとき、抗菌粒子が落ち、それにより、繊維生地が抗菌効果を失ってしまう。
【０００６】
この点に鑑みて、抗菌ドライワイプ又は生地の製造方法には、改善の余地がある。
【発明の概要】
【発明が解決しようとする課題】
【０００７】
本発明の一実施例は、少なくともある程度に、関連分野に存在する問題を少なくとも１つ解決することを図るために、機能性複合粒子を有する繊維布及びその製造方法を提供することを目的とする。
【課題を解決するための手段】
【０００８】
本発明の一実施例によれば、本発明は、蒸発・凝縮プロセスにより、機能性金属粒子からなる固体金属ブロックを坩堝に投入し、加熱して物理気相成長（ＰＶＤ）プロセス用真空炉内へ蒸発させて凝縮させることと、その後、ＰＶＤプロセスにより、凝縮状態での機能性金属粒子の外面にＰＶＤセラミック層を成長させ、前記機能性複合粒子を形成することと、最後に、前記機能性複合粒子を粒子選別機により選別し、加速して繊維布に衝撃を与えることにより、前記機能性複合粒子を前記繊維布に埋め込むこととを含む、機能性複合粒子を有する繊維布の製造方法を提供する。
【０００９】
幾つかの実施例において、前記粒子選別機は、磁界発生装置と、電界発生装置と、バッフルとを備え、磁界方向と電界方向とは、略垂直である。
【００１０】
幾つかの実施例において、前記電界発生装置は、パワーが約５Ｋｗ〜約３０Ｋｗの独立バイアス電源である。
【００１１】
幾つかの実施例において、前記磁界の強さは、約５ｍＴ〜約１０００ｍＴである。
幾つかの実施例において、前記電界の強さは、約５ＫＶ〜約６０ＫＶである。
【００１２】
幾つかの実施例において、前記繊維布は、前記機能性複合粒子の衝撃方向に略垂直な線速度１０ｍ／ｍｉｎ〜４０ｍ／ｍｉｎで移動する。
【００１３】
幾つかの実施例において、選別された前記機能性複合粒子の粒子径は、約１５ｎｍ〜約５００ｎｍであり、選別された前記機能性複合粒子のエネルギーは、約５ＫｅＶ〜約６０ＫｅＶの範囲内にある。
【００１４】
幾つかの実施例において、前記機能性金属粒子は、抗菌性金属粒子であり、前記抗菌性金属粒子は、Ａｇ金属粒子、Ｚｎ金属粒子、Ｃｕ金属粒子又はこれらの混合物である。
【００１５】
幾つかの実施例において、前記ＰＶＤセラミック層は、Ｚｒ、Ｔｉ、Ａｌ、Ｖ、Ｎｂ、Ｔａ、Ｙ、Ｆｅ、Ｃｒ、Ｍｏ、Ｗ又はこれらの組合わせで構成される金属酸化物、金属窒化物又はこれらの混合物を含む。
【００１６】
幾つかの実施例において、前記ＰＶＤセラミック層は、ＺｒＮ、ＴｉＮ、ＡｌＴｉＮ、Ａｌ２Ｏ３、ＺｒＯ２、ＴｉＯ２、ＶＮ、ＮｂＮ、ＴａＮ、ＹＮ、ＦｅＮ、ＣｒＮ、ＭｏＮ、ＷＮ、Ｖ２Ｏ５、Ｎｂ２Ｏ５、Ｔａ２Ｏ５、Ｙ２Ｏ３、Ｆｅ２Ｏ３、Ｃｒ２Ｏ３、ＭｏＯ２又はＷＯ２で構成されるＰＶＤセラミック層である。
【００１７】
幾つかの実施例において、前記繊維布の材料は、綿、麻、シルク、合成繊維及びこれらの組合わせから選択される。
【００１８】
本発明の別の実施例によれば、本発明は、繊維布であって、前記繊維布の繊維の中には、機能性金属粒子からなり、外面を有するコアと、物理気相成長（ＰＶＤ）セラミック層であって、前記コアの外面に付着しているシェル層と、を含む機能性複合粒子を有し、前記シェル層が結晶構造であることによって、前記コア内の機能性金属粒子が、イオン状態で粒界を介して前記シェル層外に徐放されることが許容される繊維布を提供する。
【００１９】
幾つかの実施例において、前記機能性複合粒子の前記繊維布における分布密度は、約１０６個／ｃｍ２〜約１０８個／ｃｍ２である。
【００２０】
本願の実施例の他の面及び利点は、部分的に後続の説明で記述、明示し、又は本願の実施例の実施により詳しく説明する。
【００２１】
以下に、本願の実施例の説明に必要な図面を概略的に説明する。以下の説明における図面は、本願における実施例の一部にすぎないことは言うまでもない。当業者にとって、創造的労働を必要としない前提で、これらの図面に例示された構造に基づいて、他の実施例の図面を得ることもできる。
【図面の簡単な説明】
【００２２】
【図１】本発明の一実施例における機能性複合粒子の構造の模式図を示す。
【図２】本発明の一実施例における機能性複合粒子を有する繊維布の模式図を示す。
【図３】本発明の一実施例における機能性複合粒子が粒子選別機を通過する際の模式図を示す。
【発明を実施するための形態】
【００２３】
本発明の趣旨をより良好に理解するために、以下に、図面及び具体的な実施例を参照して本発明の実施例で提供する機能性複合粒子をさらに詳しく説明する。以下の説明及び特許請求の範囲により、本発明の実施例の利点及び特徴は、より明らかになる。
【００２４】
本明細書で使用するように、「ほぼ」、「略」、「実質」及び「約」という用語は、わずかな変化を記述、説明するためのものである。事柄又は状況と併せて使用することにより、上記用語は、事柄又は状況が精確に発生する例、及び事柄又は状況が極めて近似的に発生する例を指し得る。例えば、数値と併せて使用する場合、上記用語は、前記数値の±１０％以下の変化範囲、例えば、±５％以下、±４％以下、±３％以下、±２％以下、±１％以下、±０.５％以下、±０.１％以下、又は±０.０５％以下を指すことができる。例えば、２つの数値の差が前記数値の平均値の±１０％以下（例えば、±５％以下、±４％以下、±３％以下、±２％以下、±１％以下、±０.５％以下、±０.１％以下、又は±０.０５％以下）であれば、上記２つの数値は「略」同じであると考えられる。
【００２５】
説明を要するのは、図１〜３における模式図は、本発明の実施例を容易かつ明瞭に補助して説明するため、簡略化した形式を採用し、かつ、精確でない比例を使用していることである。
【００２６】
図１は、本発明の一実施例における機能性複合粒子の構造の模式図を示し、機能性複合粒子１０は、機能性金属粒子からなり、外面１１１を有するコア１１と、シェル層１２とを備える。シェル層１２は、コア１１の外面１１１に付着しており、セラミック材料で構成される物理気相成長（ＰＶＤ）セラミック層である。
【００２７】
図２は、本発明の一実施例に提供される機能性複合粒子を有する繊維布の模式図を示し、前記繊維布２０は、荷電粒子注入方法により、上記実施例における機能性複合粒子１０がその繊維の内部に埋め込まれたものである。図１及び図２から、前記機能性複合粒子１０は、繊維布２０内の繊維重合高分子で形成される空隙及び孔に位置し、前記機能性複合粒子におけるシェル層１２は、粒界１２１を有する結晶構造であり、当該粒界１２１は、コア１１内の機能性金属粒子がイオン状態であることでシェル層１２の外部に通じる通路を提供することが分かる。本発明の一実施例では、当該機能性複合粒子１０の使用過程において、シェル層が結晶構造であるので、コア１１内の機能性金属粒子は、イオン状態の態様で粒界１２１を介してシェル層１２の外部に徐放されることが可能である。また、コア１１の外面１１１を被覆したシェル層１２により、コア１１内の機能性金属粒子が外界の酸素ガスに接触することを効果的に阻止し、過度に早く酸化することを回避することができる。イオン状態の態様で前記機能性金属粒子を徐放するとともに前記機能性金属粒子と外界の酸素ガスとの接触を低減させることにより、機能性金属粒子の作用時間を延長し、持続的な抗菌効果を持つ繊維布が得られる。
【００２８】
上記した機能性複合粒子を有する繊維布を得るために、本発明の一実施例は、機能性複合粒子を有する繊維布の製造方法を提供し、具体的には、まず、蒸発・凝縮プロセスにより、機能性金属粒子の固体金属ブロックを坩堝に投入し、加熱して物理気相成長（ＰＶＤ）プロセス用真空炉内へ蒸発させて凝縮させることで、コア１１を形成することと、その後、ＰＶＤプロセスにより、凝縮状態での機能性金属粒子の外面１１１にセラミック材料で構成されるシェル層１２を成長させ、機能性複合粒子１０を形成することと、その後、前記機能性複合粒子を真空炉で粒子選別機により選別し、加速して繊維布に衝撃を与えることにより、前記機能性複合粒子を前記繊維布に埋め込むこととを含む。
【００２９】
本発明の一実施例において、機能性金属粒子の凝縮後の粒子径は加熱源の加熱効率に影響される。
【００３０】
本発明の一実施例において、電子銃を加熱源として使用して機能性金属粒子からなる固体金属ブロックを加熱し、電子銃の電流強度の範囲は、約６０Ａ〜３００Ａである。
【００３１】
本発明の一実施例において、ＰＶＤプロセスによるＰＶＤセラミック層の形成工程は、物理気相成長（ＰＶＤ）プロセス用真空炉に純度が約９９.９９９％の窒素ガス又は酸素ガスを導入し、バイアス電圧が約０Ｖ〜１０００Ｖの条件で、生体適合性セラミック材料を含むターゲットを開放し、アーク電流を約１２０Ａ〜２００Ａとし、ＰＶＤプロセスにより、凝縮状態での機能性金属粒子の外面にＰＶＤセラミック層を成長させることを含む。
【００３２】
本発明の実施例は、通常のＰＶＤ装置で通常のＰＶＤプロセスによりシェル層１２を形成することができる。
【００３３】
本発明の一実施例においては、前記機能性複合粒子１０の粒子径の範囲は、約１５ｎｍ〜約５００００ｎｍである。本発明の一実施例において、前記機能性金属粒子は、抗菌性金属粒子であり、前記抗菌性金属粒子は、Ａｇ金属粒子、Ｃｕ金属粒子、Ｚｎ金属粒子又はこれらの混合物を含む。本発明の一実施例において、シェル層１２は、Ｚｒ、Ｔｉ、Ａｌ、Ｖ、Ｎｂ、Ｔａ、Ｙ、Ｆｅ、Ｃｒ、Ｍｏ、Ｗ又はこれらの組合せからなる金属酸化物、金属窒化物又はこれらの混合物で構成される物理気相成長セラミック層であり、その厚さが約５ｎｍ〜約２００００ｎｍであり、表面硬度が１０００ＨＶ〜４５００ＨＶであり、３０００ＨＶ〜４０００ＨＶが好ましい。本発明の一実施例において、シェル層１２は、ＺｒＮ、ＴｉＮ、ＡｌＴｉＮ、Ａｌ２Ｏ３、ＺｒＯ２、ＴｉＯ２、ＶＮ、ＮｂＮ、ＴａＮ、ＹＮ、ＦｅＮ、ＣｒＮ、ＭｏＮ、ＷＮ、Ｖ２Ｏ５、Ｎｂ２Ｏ５、Ｔａ２Ｏ５、Ｙ２Ｏ３、Ｆｅ２Ｏ３、Ｃｒ２Ｏ３、ＭｏＯ２又はＷＯ２で構成される物理気相成長セラミック層である。
【００３４】
出願番号ＰＣＴ／ＣＮ２０１７／０９３３９１のＰＣＴ特許出願には、複数の機能性複合粒子１０の具体的な実施例が例示されており、その全文が、引用形式で本明細書に組み込まれる。
【００３５】
本発明の一実施例においては、前記粒子選別機は、磁界発生装置と、電界発生装置と、バッフルとを備え、磁界方向と電界方向とは、略垂直である。
【００３６】
図３は、本発明の一実施例における機能性複合粒子が粒子選別機を通過する際の模式図を示す。図３に示すように、本発明の一実施例においては、前記粒子選別機３０は、磁界Ｂを発生する磁界発生装置と、電界Ｅを発生する電界発生装置と、開口３１を有するバッフルとを備える。図３では磁界Ｂの方向（紙面に垂直に向かう方向）が電界Ｅの方向に垂直であることが示されているが、当業者であれば、実際の操作において、両者間の夾角にわずかな誤差があることが許容され、必ずしも完璧な９０度とは限らないことを明らかに理解できるはずである。また、上記した磁界Ｂを発生する磁界発生装置は、磁界を発生可能な如何なる装置をも含み、例えば、前記装置は、強力な磁石又は他の電磁装置であってもよいが、これらに限定されるものではない。上記した電界Ｅを発生する電界発生装置は、電界Ｅを発生可能な如何なる装置も含む。本発明の一実施例において、前記電界装置は、パワーが約５Ｋｗ〜約３０Ｋｗの独立バイアス電源を含んでもよいが、これに限定されるものではない。本発明の一実施例において、前記磁界Ｂの強さは、約５ｍＴ〜約１０００ｍＴである。本発明の一実施例において、前記電界の強さは、約５ＫＶ〜約６０ＫＶである。本発明の一実施例においては、前記磁界は、配向が均一な磁界であり、前記電界は、配向が均一な電界である。
【００３７】
前記機能性複合粒子は、形成後に少量の電荷を帯びるので、前記粒子選別機３０に注入されるとき、電界Ｅの方向に沿って加速移動することができる。同時に、磁界Ｂは、前記機能性複合粒子の移動方向に略垂直な向心力（ローレンツ力ともいう）を提供し、前記機能性複合粒子の運動軌跡を変化させる（図３に点線Ｔで示すとおり）。
【００３８】
向心力Ｆの大きさは、Ｆ＝ＢＱＶ＝ＭＶ２／Ｒという公式（１）により算出できる。公式（１）から分かるように、電界Ｅ及び磁界Ｂの調整により粒子速度Ｖも磁界Ｂも一定とされる場合、粒子の運動半径Ｒ（即ち、運動軌跡）は、粒子の質量Ｍ（粒子の粒子径）に正比例し、帯びた電荷Ｑに反比例する。前記バッフルに磁界Ｂの方向に略平行な開口３１を設けることにより、前記開口３１により、特定の運動軌跡を有する前記機能性複合粒子を前記粒子選別機３０に通過させて他の機能性複合粒子を遮断することができる。したがって、質量Ｍ（粒子の粒子径）及び帯びた電荷Ｑ（エネルギー）が適切な範囲内にある前記機能性複合粒子でなければ、前記粒子選別機を通過することができない。
【００３９】
本発明の一実施例においては、前記開口３１の開口の大きさは、約１ｃｍ〜約２ｃｍである。本発明の一実施例において、外部磁界Ｂ及び電界Ｅの数値を調整することで、加速器を通過する粒子の粒子径及びエネルギーを調整し、前記機能性複合粒子の選別を行うことができる。
【００４０】
本願の実施例で提供する機能性複合粒子を有する繊維布及びその製造方法は、以下の特徴及び利点を有する。
【００４１】
一般的な繊維布における繊維の粒子径は、約１０ｕｍ〜１００ｕｍの範囲内にあり、例えば、綿布繊維の粒子径が約３８ｕｍ〜５１ｕｍであり、ウールタイプ繊維の粒子径が約６４ｕｍ〜１１４ｕｍであり、また、合成繊維の粒子径が約３０ｕｍ〜５０ｕｍであり、繊維布における繊維は、規則的な結晶構造及び不規則なアモルファス構造で構成される混合物である。アモルファス構造において、繊維布における繊維の高分子は、無秩序に配列し、堆積がゆるく、多くの空隙、孔がある。本発明の一実施例においては、前記粒子選別機における電界Ｅ及び磁界Ｂの強度を調整することにより、前記選別機により選別され、加速された前記機能性複合粒子の粒子径を、約１５ｎｍ〜約５００ｎｍとし、そのエネルギーを約５ＫｅＶ〜約６０ＫｅＶの範囲内とし、さらには、前記粒子選別機を通過する前記機能性複合粒子が前記繊維布に衝撃を与えると、前記機能性複合粒子は、前記繊維布における繊維高分子の表面障壁を通り抜け、前記繊維布内のアモルファス構造の空隙、孔を通り、前記繊維布の内部に埋め込まれ、前記繊維布における繊維高分子との一連の衝突を経た後、前記繊維の中に強固に嵌め込まれることが可能になる。本発明の一実施例において、前記選別機により選別され、加速された前記機能性複合粒子の粒子径は、約１５ｎｍ〜約１００ｎｍである。
【００４２】
本発明の一実施例においては、衝突を経た後、前記機能性複合粒子のエネルギーは、大部分が繊維の弾性位置エネルギー、小部分が熱エネルギーに変換される。入射される前記機能性複合粒子の粒子径は、前記繊維布の前記繊維の粒子径よりもはるかに小さく、前記機能性複合粒子による弾性変形が前記繊維の弾性限界よりもはるかに小さいので、前記繊維布の物理的性能が変化することはない。
【００４３】
本発明の一実施例においては、前記電界発生装置のパワーの大きさを調整することで前記機能性複合粒子の入射粒子束の密度を制御することができ、また、繊維布を、特定の速度で前方へ移動させるように設定することで繊維布に埋め込まれた単位面積における機能性複合粒子の密度を制御することができる。繊維布に埋め込まれた単位面積における機能性複合粒子の密度を合理的な範囲内に制御することにより、繊維布は優れた抗菌効果を有するとともに、機能性複合粒子の過剰による熱エネルギーの蓄積に起因して繊維布の軟化変形が発生することはない。
【００４４】
本発明の一実施例においては、前記繊維布は、前記機能性複合粒子の衝撃方向に略垂直な線速度１０ｍ／ｍｉｎ〜４０ｍ／ｍｉｎで移動する。本発明の一実施例において、前記機能性複合粒子の前記繊維布における分布密度は、約１０６個／ｃｍ２〜約１０８個／ｃｍ２である。
【００４５】
本発明の一実施例においては、前記機能性複合粒子は、任意の材料の繊維布に埋め込め、例えば、前記繊維布の材料は、綿、麻、シルク及び合成繊維のうちの1つ又は複数から選択できるが、これらに限定されるものではない。
【００４６】
以下、本発明の具体的な好ましい実施例を参照し、本発明に係る機能性複合粒子を有する繊維布の製造をさらに説明する。
【００４７】
実施例１
まず、Ａｇ（銀）金属ブロックを坩堝に投入し、電子銃により電流強度１００ＡでＡｇ（銀）金属ブロックを加熱して、物理気相成長（ＰＶＤ）プロセス用炉（真空保持）内へ蒸発させて凝縮させることにより、凝縮状態でのＡｇ（銀）金属粒子を形成した。
【００４８】
その後、物理気相成長（ＰＶＤ）プロセス用真空炉に純度９９.９９９％の窒素ガスを導入し、バイアス電圧が９０Ｖの条件で、Ｔｉを含むターゲットを開放し、アーク電流を１５０Ａとし、ＰＶＤプロセスにより前記凝縮状態でのＡｇ（銀）金属粒子の外面にＴｉＮセラミック層を成長させることで、帯電した機能性複合銀粒子を形成した。
【００４９】
その後、電荷を帯びた機能性複合銀粒子を、磁界が約７００ｍＴ、独立バイアス電源のパワーが１０Ｋｗの粒子選別機に導入し、約２０ＫＶの電界を形成することにより、粒子選別機を通過する機能性複合銀粒子の粒子径を約５０ｎｍ〜約７０ｎｍとし、そのエネルギーを約５ＫｅＶ〜約６０ＫｅＶの範囲内とした。綿質材料の繊維不織布を、繊維不織布の表面が粒子の出射方向に略垂直であるように粒子選別機の開口に配置し、３０ｍ／ｍｉｎの線速度で繊維不織布の表面を粒子選別機の開口に通過させ、機能性複合銀粒子を繊維不織布の表面に均一に打ち込むことにより、粒子の分布密度が約１０７個／ｃｍ２の機能性複合銀粒子を有する繊維不織布が形成された。
【００５０】
実施例２
まず、Ｃｕ（銅）金属ブロックを坩堝に投入し、電子銃により電流強度１３０ＡでＣｕ（銅）金属ブロックを加熱して、物理気相成長（ＰＶＤ）プロセス用炉（真空保持）内へ蒸発させて凝縮させることにより、凝縮状態でのＣｕ（銅）金属粒子を形成した。
【００５１】
その後、物理気相成長（ＰＶＤ）プロセス用真空炉に純度９９.９９９％の窒素ガスを導入し、バイアス電圧が１２０Ｖの条件で、Ｔｉを含むターゲットを開放し、アーク電流を１５０Ａとし、ＰＶＤプロセスにより前記凝縮状態でのＣｕ（銅）金属粒子の外面にＴｉＮセラミック層を成長させることで、帯電した機能性複合銅粒子を形成した。
【００５２】
その後、電荷を帯びた機能性複合銅粒子を、磁界が約４００ｍＴ、独立バイアス電源のパワーが１５Ｋｗの粒子選別機に導入し、約１３ＫＶの電界を形成することにより、粒子選別機を通過する機能性複合銅粒子の粒子径を約４５ｎｍ〜約８０ｎｍとし、そのエネルギーを約５ＫｅＶ〜約６０ＫｅＶの範囲内とした。綿質材料の繊維不織布を、繊維不織布の表面が粒子の出射方向に略垂直であるように粒子選別機の開口に配置し、３０ｍ／ｍｉｎの線速度で繊維不織布の表面を粒子選別機の開口に通過させ、機能性複合銅粒子を繊維不織布の表面に均一に打ち込むことにより、粒子の分布密度が約１０７個／ｃｍ２の機能性複合銅粒子を有する繊維不織布が形成された。
【００５３】
実施例３
まず、Ｚｎ（亜鉛）金属ブロックを坩堝に投入し、電子銃により電流強度８０ＡでＺｎ（亜鉛）金属ブロックを加熱して、物理気相成長（ＰＶＤ）プロセス用炉（真空保持）内へ蒸発させて凝縮させることにより、凝縮状態でのＺｎ（亜鉛）金属粒子を形成した。
【００５４】
その後、物理気相成長（ＰＶＤ）プロセス用真空炉に純度９９.９９９％の窒素ガスを導入し、バイアス電圧が７０Ｖの条件で、Ｔｉを含むターゲットを開放し、アーク電流を１５０Ａとし、ＰＶＤプロセスにより前記凝縮状態でのＺｎ（亜鉛）金属粒子の外面にＴｉＮセラミック層を成長させることで、帯電した機能性複合亜鉛粒子を形成した。
【００５５】
その後、電荷を帯びた機能性複合亜鉛粒子を、磁界が約４５０ｍＴ、独立バイアス電源のパワーが１２Ｋｗの粒子選別機に導入し、約１５ＫＶの電界を形成することにより、粒子選別機を通過する機能性複合亜鉛粒子の粒子径を約６５ｎｍ〜約９０ｎｍとし、そのエネルギーを約５ＫｅＶ〜約６０ＫｅＶの範囲内とした。綿質材料の繊維不織布を、繊維不織布の表面が粒子の出射方向に略垂直であるように粒子選別機の開口に配置し、３０ｍ／ｍｉｎの線速度で繊維不織布の表面を粒子選別機の開口に通過させ、機能性複合亜鉛粒子を繊維不織布の表面に均一に打ち込むことにより、粒子の分布密度が約１０７個／ｃｍ２の機能性複合亜鉛粒子を有する繊維不織布が形成された。
【００５６】
以上の説明で、複数の実施例の特徴をまとめたことにより、当業者は、本願の複数の面をより理解できる。当業者は、本願の実施例と同じ目的を実現し、及び／又は同じ利点を達成するために、本願を基礎として他の組成物を容易に設計又は修正することができる。当業者であれば、これら均等の実施例が本願の趣旨及び範囲から逸脱するものではなく、本願の趣旨及び範囲から逸脱することなく本願に対して様々な変更、置換及び修正を行うことができることも理解できる。本明細書に記載されている方法は、具体的な順序で実行される具体的な操作を参照して説明したが、本願の教示から逸脱することなく、これらの操作を組み合わせ、細分化し、又は改めて順序付けることで等価な方法を形成することができると理解すべきである。したがって、本明細書において特に指示がない限り、操作の順序及び組み分けは本願に対する制限ではない。
【図１】
2020526682.tif 000003
【図２】
2020526682.tif 000004
【図３】
2020526682.tif 000005
【国際調査報告】
2020526682.tif 000006
2020526682.tif 000007
2020526682.tif 000008
2020526682.tif 000009